(57)【要約】【課題】摩擦ライニングの熱処理を改善すること。【解決手段】ＩＲ線による摩擦ライニングの熱処理装置は、ＩＲ線源として、２２６０〜３０００ｎｍの波長範囲のＩＲ線を生成する１又は２以上のＩＲ放射体又はＩＲ発熱領域を有する。【選択図】なし【特許請求の範囲】
【請求項１】
ＩＲ線による摩擦ライニングの熱処理装置であって、
ＩＲ線源として、２２６０〜３０００ｎｍの波長範囲のＩＲ線を生成する１又は２以上のＩＲ放射体又はＩＲ発熱領域を有すること
を特徴とする装置。
【請求項２】
前記ＩＲ線源は１０〜８０ｋＷ／ｍ２の面出力を有する、
請求項１の装置。
【請求項３】
前記ＩＲ線源は２０〜４０ｋＷ／ｍ２の面出力を有する、
請求項２の装置。
【請求項４】
前記ＩＲ放射体は、セラミック基板に取付けられた電気抵抗発熱体である、
請求項１〜３の何れかの装置。
【請求項５】
前記ＩＲ発熱領域は、ガス加熱型セラミック多孔放射体である、
請求項１〜３の何れかの装置。
【請求項６】
請求項１〜５の何れかの装置が使用されることを特徴とする、ＩＲ線による摩擦ライニングの熱処理方法。
【請求項７】
前記装置における摩擦ライニングの処理時間は３００〜２４００秒である、
請求項６の方法。
【請求項８】
摩擦ライニングに対し、３００〜５００℃の表面温度が生成される、
請求項６又は７の方法。
【請求項９】
摩擦ライニングの熱処理のための、２２６０〜３０００ｎｍの波長領域にあるＩＲ線を生成するＩＲ放射体ないしＩＲ発熱領域の使用。
【請求項１０】
請求項１〜５の何れかの装置における請求項９の使用。
【請求項１１】
請求項６〜８の何れかの方法における請求項９の使用。
【発明の詳細な説明】
【技術分野】
【０００１】
本発明は、摩擦ライニングの熱処理のための、従って更にはその硬化のための、方法及び相応の装置に関する。
【背景技術】
【０００２】
冒頭に挙示したタイプの方法及び装置は、例えばEP 1 085 231 B1及びDE 100 63 256 C2及びこれらに記載された従来技術から知られている。しかしながら、これらは、とりわけ原動機付き車両のブレーキないしブレーキライニングにおいて使用されるような摩擦ライニングの表面の処理のためにのみ利用される。
【０００３】
この種の摩擦ライニングは、従って摩擦ライニング表面も、一般的に、有機結合剤（バインダ）を含有する。摩擦ライニングは、好ましくは、高圧・高温下でプレスされた有機及び無機物質の混合物から製造される。ブレーキ及びクラッチ（Kupplung）のためのライニングとしては、例えば、補強材料（Festigkeitstraeger）（例えばアラミド繊維）、１以上の結合剤及び所望の摩擦値に調節するための極めて多様な無機、更には有機充填物（フィラー）からなるプラスチックが使用される。ディクスブレーキ及びブロックブレーキ（Klotzbremse）のために、しばしば、焼結材料（Sinterwerkstoff）を用いて製造される摩擦ライニングが使用される。
【０００４】
初めてブレーキを使用する際の相応の発熱によるブレーキのいわゆるグリーンフェーディング（Greenfading）、これはとりわけ摩擦ライニング表面に含まれる有機結合剤に起因し得るものであるが、を阻止するために、摩擦ライニング表面は、ブレーキライニングの取付けの前に、熱処理を即ちいわゆる「スコーチ（Scorchen）」を受ける。この処理は、摩擦ライニング及びその表面に含まれる有機材料のいわゆる炭化によるライニング表面の気孔率の向上に利用される。
【先行技術文献】
【特許文献】
【０００５】
【特許文献１】EP 1 085 231 B1
【特許文献２】DE 100 63 256 C2
【特許文献３】EP 0 799 391 B1
【発明の概要】
【発明が解決しようとする課題】
【０００６】
既知のタイプのスコーチでは、摩擦ライニング表面はガスの炎で処理される。その際、表面の温度は、ガス炎に、とりわけ使用される燃料ガスの種類と処理中における酸素供給（の方法）に大きく依存する。この場合、炎が過度に高温であれば、摩擦ライニング表面の無機成分ないし金属が溶融する可能性があり、これに対し、炎が低温であれば、処理時間の過度の長時間化や摩擦ライニング表面の煤汚染が引き起こされる可能性がある。
【０００７】
EP 0 799 391 B1は、スコーチの際に、高温のプレートをライニング表面に載置することによって上述の問題を阻止しようとしている。この方法は大きな投資コストを必要とするが、表面の加熱の不均一性の問題は満足できるほどには解決されない。更に、ライニング表面に高温プレートを押し付けることにより発生するガスを十分にはそこから排出することはできない。
【０００８】
摩擦ライニング表面の処理の際の上述の欠点を回避するために、EP 1 085 231 B1は、この目的のために修正された方法を提案している。この場合、摩擦ライニング表面は、限定された時間の間に、以下の措置によって、その温度が上昇される：
ａ）不活性の、酸化性の又は還元性の雰囲気中で、摩擦ライニング表面がＩＲ線（赤外線）で処理される、
ｂ）該ＩＲ線の波長は７８０〜１４００ｎｍ（１２００ｎｍで最大強度をとる）であり、そのパワー密度は１５０〜８００ｋＷ／ｍ２である。
【０００９】
このようにして、ライニング表面は、５〜４０秒の間に、７００〜９００℃に加熱される。
【００１０】
更に、このＥＰ公報には上述の方法を実行するための装置が記載されているが、この装置はＩＲ炉又はＩＲトンネルである。この装置は、とりわけ、スコーチの際に発生するガスを排出するために処理空間（炉空間）に吸引装置を有する。摩擦ライニングは、移送システムによって、好ましくはベルトコンベアによって、連続的に炉空間内を通して案内される。炉空間内には、表面の熱処理に必要なＩＲ線を生成するためのＩＲモジュールがある。このモジュールは、典型的な態様で、５〜４０の個別のＩＲ放射体から構成される。これらのＩＲ放射体は、装置の保護のために及び省エネルギのために、凡そ５秒の時間の間にオンオフ切り替え可能に構成されている。
【００１１】
DE 100 63 256 C2も、炭化によって摩擦ライニングの表面気孔率を大きくするために、以ってその材料特性ないしその制動作用を改善するために、摩擦ライニングの熱処理のための改善された方法を提案している。
【００１２】
EP 1 085 231 B1による上述の方法に非常に似ているが、ＤＥ公報によれば、そのために、ライニング表面はＩＲ線で処理される。このＩＲ線は、８００〜１５００ｎｍの波長と、３００〜７００ｋＷ／ｍ２の（ライニング表面における）パワー密度を有する。これによって、２〜５秒の処理時間中に５５０〜８５０℃の表面温度が形成される。その際に使用される装置は、上述のＥＰ特許から既知であるようなＩＲ炉又はＩＲトンネルに概ね相当する。この場合、ＩＲ線を生成するために、処理空間において、１又は２以上のハロゲンランプが使用される。
【００１３】
従って、ＩＲ線を用いて摩擦ライニング表面を熱処理するための従来技術から既知の方法は、この処理が短波長の赤外線によってライニング表面上で極めて大きなパワー密度で実行される点で共通する。短波長の赤外線の利点としては、とりわけ以下のことが挙示される：
（ａ）この赤外線は熱エネルギを非常に効率的にかつ媒体なしで輸送するが、このため、表面処理は減圧運転（Unterdruckbetrieb）時にも実行することができると共に、スコーチの際に発生するブレーキライニング混合物の有機成分からの分解産物を強力な吸引装置によって排出することができる、及び、
（ｂ）赤外線を生成するために使用される放射体は１〜３秒の極めて短い応答時間を有するため、装置は、必要な温度を達成するために、常に運転状態にある必要があるということはない。
【００１４】
しかしながら、上述の方法は、とりわけブレーキライニングを大量生産する場合、製品品質を一定に維持しつつ生産方法の容易な操作可能性及び堅牢性という意味において及びコスト及びエネルギ効率の観点において改善を要するようにみえるという欠点を有する。かくして、例えばＩＲ放射体の大きなパワー密度、短い処理時間及びその際（短時間に）発生する大きな表面温度のために、そのように処理された摩擦ライニングの材料特性に不均一性をもたらす相応の温度差が摩擦ライニング表面に形成され得る。更に、既述の装置は、スコーチング及び省エネルギのために、頻繁にオンオフ切り替えされる必要がある。最後に、従来技術において記述された方法は摩擦ライニング表面の炭化を引き起こすだけであり、他方、その組成が表面の組成と異ならない摩擦ライニング（の全体）のより大幅な硬化は行われない。
【００１５】
それゆえ、本発明の課題は、従来技術から既知の欠点を回避するないしは従来の方法及び装置を改善する、摩擦ライニングの熱処理（更には硬化又は気孔率の増大）のための方法及び該方法に適合する装置ないし配置（Anordnung）を提供することである。更に、摩擦ライニングの熱処理は、単なる摩擦ライニング表面の炭化以上のものであることが望まれる。
【課題を解決するための手段】
【００１６】
上記の課題は、とりわけ、赤外線源としていわゆる赤外放射体（ＩＲ放射体）を使用する方法及び装置ないし装置要素の配置（Anordnung）によって解決される。この線源は、ＩＲ炉又はＩＲトンネルにおいて使用されるのが好ましく、更に、このＩＲ炉又はＩＲトンネルにおいて、特別なプロセスパラメータで制御されることが好ましい。
【発明を実施するための形態】
【００１７】
本発明における赤外放射体は、好ましくは適切なセラミック材料に載置された又は当該材料に取付けられた電気抵抗発熱体である。これは、発熱体を過熱から保護し、その寿命を、とりわけ装置が長時間運転される場合であっても、長期化することを可能にする。これは、本発明に応じて有利であり、赤外線源の繰り返されるオンオフ切り替えを回避する。かくして、本発明の装置（本発明のＩＲ炉又はＩＲトンネル）の内部において、摩擦ライニングのための適切に一様な処理温度を使用することができる。
【００１８】
発熱体を固定するために使用される材料は電気的に不導性であり、所望のＩＲ波長領域において良好な放射特性（Emissionseigenschaften）を有することが望まれる。この基準を考慮して、ＩＲ放射体は極めて多様なジオメトリ（幾何学的形態）で製造することができる。かくして、本発明に応じ、炉ないし処理室を適切に構成することができ、以って、炉空間における適切な温度制御及び温度安定化（一定化）を保証することができる。本発明の目的のために、とりわけ、電気的発熱体と組み合わせたセラミック材料が適切であることが分かった。この場合、金属帯又は金属線と組み合わせたセラミック基板（Unterlage）ないしセラミック板片（Fliese）を使用するのが好ましい。
【００１９】
処理の際に発生するガスのための吸引装置を含み及び処理されるべき材料を炉空間を通して移送するための移送装置を含む、セラミック型の放射体又は発熱領域（Heizfeld）を備えたそのようなＩＲ炉又はＩＲトンネルないし相応の炉コンセプトは市場で入手可能である。
【００２０】
本発明のＩＲ放射体／発熱領域は、通常、好ましくは２２６０〜３０００ｎｍの波長領域にあるＩＲ線を好ましくは１０〜８０ｋＷ／ｍ２の面出力（単位面積当たりの出力ないし面パワー：Flaechenleistung）で放射するが、とりわけ好ましい値は２０〜４０ｋＷ／ｍ２である。これらの値から、通常は原動機付き車両用ブレーキライニング、とりわけディスクブレーキライニングのために使用される摩擦ライニング混合物について、３００〜２４００秒の、好ましくは６００〜１２００秒の摩擦ライニングの熱処理又は硬化のための処理時間が、本発明に応じてもたらされる。この場合、３００〜５００℃の、好ましくは３５０〜４５０℃の摩擦ライニングの表面温度が形成される。
【００２１】
上述の電気抵抗型赤外放射体の他に、例えば（セラミック多孔（質）放射体（Porenstrahler）のような）ガスで加熱される（ガス加熱型）セラミック発熱領域もＩＲ放射体として使用することができる。本発明において本質的でありかつ好ましいことは、上述のプロセスパラメータを遵守することであって、これらの基になるＩＲ放射体のタイプではない。
【００２２】
かくして、ＩＲ炉／赤外線源（ガス加熱型セラミック発熱領域又は電気的ＩＲ放射体）を有する装置を本発明に応じて使用することにより、とりわけ、以下の利点が得られる：ＩＲ放射体／発熱領域の追加的な冷却は不要；炉空間は簡単な構造態様で形成可能；適切な温度制御とそれに応じて再現可能な製品品質；低い処理温度による顕著な省エネルギ。更に、処理時間、ＩＲ強度／温度（放射体距離）を変化することにより、摩擦ライニングの個々の任意の硬化プロフィール（表面硬化から摩擦ライニング全体の硬化まで）を、従ってその機械的特性を、簡単なルーチンワークで調節することができる。
【００２３】
摩擦ライニングの熱処理のための本発明の装置の更なる形態は、その都度の運転の個別の要求に容易に適合することが可能であり、また、市場で入手可能な製品や例えばEP 1 085 231 B1又はDE 100 63 256 C2のような従来技術において備えられているような装置構成要素を含むことも可能である。例えば以下のものがこれに含まれる：
【００２４】
熱処理により生じるガス状物質を排出するための、有利には炉空間ないし処理空間に設けられる、吸引装置；熱処理後に摩擦ライニングを冷却するための冷却装置；例えば炉空間／処理空間を通して摩擦ライニング／摩擦ライニング表面を移送するためのベルトコンベアのような移送手段；プロセス監視センサ、とりわけ摩擦ライニング表面の温度センサ。かくして、例えば炉空間／処理空間に関連して、赤外線源の制御に関係しかつ摩擦ライニングの所望の製品表面温度が遵守されるよう監視及び制御することが可能な温度センサを設けることができる。この温度検出により、欠陥摩擦ライニングを製造プロセスから直接的に除去することもできる。本発明の方法／装置の更なる制御のために、処理空間内に入る前後における物体検出のためのセンサを使用することもできる。
【００２５】
本発明の装置及び対応する方法は、EP 1 085 231 B1及び／又はDE 100 63 256 C2に応じた装置及び方法に相当に相応するが、これらとは、とりわけ、上述の赤外線源を備えて構成されるＩＲ炉／ＩＲトンネルの使用及び該ＩＲ炉／ＩＲトンネルを支配ないし制御するプロセスパラメータによって、相違する。ここで挙示したこれらの刊行物の開示事項は、相応する限りにおいて、構成要素として本願に記載されているものとする。
【００２６】
以下に、本発明の方法の特徴及び利点を例示的に記載する。これらは、本発明の説明のためのものに過ぎず、如何なる観点においても本発明を限定することは意図していない。パラメータ及び／又は装置構成要素の当業者によって容易になし得る技術的に意味のある任意の組み合わせは、本発明の範囲に含まれる。
【００２７】
摩擦ライニングの熱処理のための本発明の方法は、従来技術と比べた著しく延長された処理時間及びＩＲ放射体のより小さい面出力のために、摩擦ライニングの表面だけに留まらず、摩擦ライニング全体を加熱する。摩擦ライニングの厚みに沿って相対的に緩やかな温度勾配が形成され、最高温度は摩擦ライニング表面に形成され、最低温度はその対向側（ＩＲ放射体の反対を向く側）に形成されるが、そこでは好ましくは常に少なくとも３００℃である。即ち、摩擦体（ライニング）全体が相対的に一定の温度に加熱され、そのため、摩擦ライニングの厚みに沿って一様な硬化プロフィールが形成される。摩擦ライニングの表面（の部分）及び内部において熱処理中に温度が大きく異なることにより引き起こされる製品の不均一性は大幅に回避される。均一な（一定の）製品品質の再現性は著しく改善される。
【００２８】
本発明に応じた熱処理により例えば以下のような更なる利点が得られる：
ＩＲ放射体は、その面出力が比較的小さいため、処理されるべき摩擦ライニングに顕著により近くに配することができる；エネルギ（熱）は摩擦ライニングに効率的に伝達され、そのため、エネルギは節約される；処理中における不所望の排気ガスは顕著に減少される。
【００２９】
最後に、本発明は以下の摩擦ライニングの熱処理方法も含む。その方法では、中程度の温度での長い処理時間による上述の熱処理に続けて、例えば引用した従来技術に記載されているような、短時間の第２処理を行う。この第２処理では、ＩＲ放射体の発熱パワーが短時間上昇され、この増強された加熱によって、摩擦ライニングの表面のみをより高い温度にする。この場合、第１工程（処理）は摩擦ライニング全体を通した効果に相当し、第２工程（処理）は摩擦ライニング表面のみのスコーチに相当する。
【手続補正書】
【提出日】平成28年2月3日(2016.2.3)
【手続補正１】
【補正対象書類名】明細書
【補正対象項目名】全文
【補正方法】変更
【補正の内容】
【発明の詳細な説明】
【技術分野】
【０００１】
本発明は、摩擦ライニングの熱処理のための、従って更にはその硬化のための、方法及び相応の装置に関する。
【背景技術】
【０００２】
冒頭に挙示したタイプの方法及び装置は、例えばEP 1 085 231 B1及びDE 100 63 256 C2及びこれらに記載された従来技術から知られている。しかしながら、これらは、とりわけ原動機付き車両のブレーキないしブレーキライニングにおいて使用されるような摩擦ライニングの表面の処理のためにのみ利用される。
【０００３】
この種の摩擦ライニングは、従って摩擦ライニング表面も、一般的に、有機結合剤（バインダ）を含有する。摩擦ライニングは、好ましくは、高圧・高温下でプレスされた有機及び無機物質の混合物から製造される。ブレーキ及びクラッチ（Kupplung）のためのライニングとしては、例えば、補強材料（Festigkeitstraeger）（例えばアラミド繊維）、１以上の結合剤及び所望の摩擦値に調節するための極めて多様な無機、更には有機充填物（フィラー）からなるプラスチックが使用される。ディクスブレーキ及びブロックブレーキ（Klotzbremse）のために、しばしば、焼結材料（Sinterwerkstoff）を用いて製造される摩擦ライニングが使用される。
【０００４】
初めてブレーキを使用する際の相応の発熱によるブレーキのいわゆるグリーンフェーディング（Greenfading）、これはとりわけ摩擦ライニング表面に含まれる有機結合剤に起因し得るものであるが、を阻止するために、摩擦ライニング表面は、ブレーキライニングの取付けの前に、熱処理を即ちいわゆる「スコーチ（Scorchen）」を受ける。この処理は、摩擦ライニング及びその表面に含まれる有機材料のいわゆる炭化によるライニング表面の気孔率の向上に利用される。
【先行技術文献】
【特許文献】
【０００５】
【特許文献１】EP 1 085 231 B1
【特許文献２】DE 100 63 256 C2
【特許文献３】EP 0 799 391 B1
【発明の概要】
【発明が解決しようとする課題】
【０００６】
既知のタイプのスコーチでは、摩擦ライニング表面はガスの炎で処理される。その際、表面の温度は、ガス炎に、とりわけ使用される燃料ガスの種類と処理中における酸素供給（の方法）に大きく依存する。この場合、炎が過度に高温であれば、摩擦ライニング表面の無機成分ないし金属が溶融する可能性があり、これに対し、炎が低温であれば、処理時間の過度の長時間化や摩擦ライニング表面の煤汚染が引き起こされる可能性がある。
【０００７】
EP 0 799 391 B1は、スコーチの際に、高温のプレートをライニング表面に載置することによって上述の問題を阻止しようとしている。この方法は大きな投資コストを必要とするが、表面の加熱の不均一性の問題は満足できるほどには解決されない。更に、ライニング表面に高温プレートを押し付けることにより発生するガスを十分にはそこから排出することはできない。
【０００８】
摩擦ライニング表面の処理の際の上述の欠点を回避するために、EP 1 085 231 B1は、この目的のために修正された方法を提案している。この場合、摩擦ライニング表面は、限定された時間の間に、以下の措置によって、その温度が上昇される：
ａ）不活性の、酸化性の又は還元性の雰囲気中で、摩擦ライニング表面がＩＲ線（赤外線）で処理される、
ｂ）該ＩＲ線の波長は７８０〜１４００ｎｍ（１２００ｎｍで最大強度をとる）であり、そのパワー密度は１５０〜８００ｋＷ／ｍ２である。
【０００９】
このようにして、ライニング表面は、５〜４０秒の間に、７００〜９００℃に加熱される。
【００１０】
更に、このＥＰ公報には上述の方法を実行するための装置が記載されているが、この装置はＩＲ炉又はＩＲトンネルである。この装置は、とりわけ、スコーチの際に発生するガスを排出するために処理空間（炉空間）に吸引装置を有する。摩擦ライニングは、移送システムによって、好ましくはベルトコンベアによって、連続的に炉空間内を通して案内される。炉空間内には、表面の熱処理に必要なＩＲ線を生成するためのＩＲモジュールがある。このモジュールは、典型的な態様で、５〜４０の個別のＩＲ放射体から構成される。これらのＩＲ放射体は、装置の保護のために及び省エネルギのために、凡そ５秒の時間の間にオンオフ切り替え可能に構成されている。
【００１１】
DE 100 63 256 C2も、炭化によって摩擦ライニングの表面気孔率を大きくするために、以ってその材料特性ないしその制動作用を改善するために、摩擦ライニングの熱処理のための改善された方法を提案している。
【００１２】
EP 1 085 231 B1による上述の方法に非常に似ているが、ＤＥ公報によれば、そのために、ライニング表面はＩＲ線で処理される。このＩＲ線は、８００〜１５００ｎｍの波長と、３００〜７００ｋＷ／ｍ２の（ライニング表面における）パワー密度を有する。これによって、２〜５秒の処理時間中に５５０〜８５０℃の表面温度が形成される。その際に使用される装置は、上述のＥＰ特許から既知であるようなＩＲ炉又はＩＲトンネルに概ね相当する。この場合、ＩＲ線を生成するために、処理空間において、１又は２以上のハロゲンランプが使用される。
【００１３】
従って、ＩＲ線を用いて摩擦ライニング表面を熱処理するための従来技術から既知の方法は、この処理が短波長の赤外線によってライニング表面上で極めて大きなパワー密度で実行される点で共通する。短波長の赤外線の利点としては、とりわけ以下のことが挙示される：
（ａ）この赤外線は熱エネルギを非常に効率的にかつ媒体なしで輸送するが、このため、表面処理は減圧運転（Unterdruckbetrieb）時にも実行することができると共に、スコーチの際に発生するブレーキライニング混合物の有機成分からの分解産物を強力な吸引装置によって排出することができる、及び、
（ｂ）赤外線を生成するために使用される放射体は１〜３秒の極めて短い応答時間を有するため、装置は、必要な温度を達成するために、常に運転状態にある必要があるということはない。
【００１４】
しかしながら、上述の方法は、とりわけブレーキライニングを大量生産する場合、製品品質を一定に維持しつつ生産方法の容易な操作可能性及び堅牢性という意味において及びコスト及びエネルギ効率の観点において改善を要するようにみえるという欠点を有する。かくして、例えばＩＲ放射体の大きなパワー密度、短い処理時間及びその際（短時間に）発生する大きな表面温度のために、そのように処理された摩擦ライニングの材料特性に不均一性をもたらす相応の温度差が摩擦ライニング表面に形成され得る。更に、既述の装置は、スコーチング及び省エネルギのために、頻繁にオンオフ切り替えされる必要がある。最後に、従来技術において記述された方法は摩擦ライニング表面の炭化を引き起こすだけであり、他方、その組成が表面の組成と異ならない摩擦ライニング（の全体）のより大幅な硬化は行われない。
【００１５】
それゆえ、本発明の課題は、従来技術から既知の欠点を回避するないしは従来の方法及び装置を改善する、摩擦ライニングの熱処理（更には硬化又は気孔率の増大）のための方法及び該方法に適合する装置ないし配置（Anordnung）を提供することである。更に、摩擦ライニングの熱処理は、単なる摩擦ライニング表面の炭化以上のものであることが望まれる。
【課題を解決するための手段】
【００１６】
上記の課題は、とりわけ、赤外線源としていわゆる赤外放射体（ＩＲ放射体）を使用する方法及び装置ないし装置要素の配置（Anordnung）によって解決される。即ち、本発明に係る装置の一視点において、ＩＲ線による摩擦ライニングの熱処理装置が提供される。この装置は、ＩＲ線源として、２２６０〜３０００ｎｍの波長範囲のＩＲ線を生成する１又は２以上のＩＲ放射体又はＩＲ発熱領域を有することを特徴とする（第１基本構成・形態１）。この線源は、ＩＲ炉又はＩＲトンネルにおいて使用されるのが好ましく、更に、このＩＲ炉又はＩＲトンネルにおいて、特別なプロセスパラメータで制御されることが好ましい。
【発明を実施するための形態】
【００１７】
本発明における赤外放射体は、好ましくは適切なセラミック材料に載置された又は当該材料に取付けられた電気抵抗発熱体である。これは、発熱体を過熱から保護し、その寿命を、とりわけ装置が長時間運転される場合であっても、長期化することを可能にする。これは、本発明に応じて有利であり、赤外線源の繰り返されるオンオフ切り替えを回避する。かくして、本発明の装置（本発明のＩＲ炉又はＩＲトンネル）の内部において、摩擦ライニングのための適切に一様な処理温度を使用することができる。
【００１８】
発熱体を固定するために使用される材料は電気的に不導性であり、所望のＩＲ波長領域において良好な放射特性（Emissionseigenschaften）を有することが望まれる。この基準を考慮して、ＩＲ放射体は極めて多様なジオメトリ（幾何学的形態）で製造することができる。かくして、本発明に応じ、炉ないし処理室を適切に構成することができ、以って、炉空間における適切な温度制御及び温度安定化（一定化）を保証することができる。本発明の目的のために、とりわけ、電気的発熱体と組み合わせたセラミック材料が適切であることが分かった。この場合、金属帯又は金属線と組み合わせたセラミック基板（Unterlage）ないしセラミック板片（Fliese）を使用するのが好ましい。
【００１９】
処理の際に発生するガスのための吸引装置を含み及び処理されるべき材料を炉空間を通して移送するための移送装置を含む、セラミック型の放射体又は発熱領域（Heizfeld）を備えたそのようなＩＲ炉又はＩＲトンネルないし相応の炉コンセプトは市場で入手可能である。
【００２０】
本発明のＩＲ放射体／発熱領域は、通常、好ましくは２２６０〜３０００ｎｍの波長領域にあるＩＲ線を好ましくは１０〜８０ｋＷ／ｍ２の面出力（単位面積当たりの出力ないし面パワー：Flaechenleistung）で放射するが、とりわけ好ましい値は２０〜４０ｋＷ／ｍ２である。これらの値から、通常は原動機付き車両用ブレーキライニング、とりわけディスクブレーキライニングのために使用される摩擦ライニング混合物について、３００〜２４００秒の、好ましくは６００〜１２００秒の摩擦ライニングの熱処理又は硬化のための処理時間が、本発明に応じてもたらされる。この場合、３００〜５００℃の、好ましくは３５０〜４５０℃の摩擦ライニングの表面温度が形成される。
【００２１】
上述の電気抵抗型赤外放射体の他に、例えば（セラミック多孔（質）放射体（Porenstrahler）のような）ガスで加熱される（ガス加熱型）セラミック発熱領域もＩＲ放射体として使用することができる。本発明において本質的でありかつ好ましいことは、上述のプロセスパラメータを遵守することであって、これらの基になるＩＲ放射体のタイプではない。
【００２２】
かくして、ＩＲ炉／赤外線源（ガス加熱型セラミック発熱領域又は電気的ＩＲ放射体）を有する装置を本発明に応じて使用することにより、とりわけ、以下の利点が得られる：ＩＲ放射体／発熱領域の追加的な冷却は不要；炉空間は簡単な構造態様で形成可能；適切な温度制御とそれに応じて再現可能な製品品質；低い処理温度による顕著な省エネルギ。更に、処理時間、ＩＲ強度／温度（放射体距離）を変化することにより、摩擦ライニングの個々の任意の硬化プロフィール（表面硬化から摩擦ライニング全体の硬化まで）を、従ってその機械的特性を、簡単なルーチンワークで調節することができる。
【００２３】
摩擦ライニングの熱処理のための本発明の装置の更なる形態は、その都度の運転の個別の要求に容易に適合することが可能であり、また、市場で入手可能な製品や例えばEP 1 085 231 B1又はDE 100 63 256 C2のような従来技術において備えられているような装置構成要素を含むことも可能である。例えば以下のものがこれに含まれる：
【００２４】
熱処理により生じるガス状物質を排出するための、有利には炉空間ないし処理空間に設けられる、吸引装置；熱処理後に摩擦ライニングを冷却するための冷却装置；例えば炉空間／処理空間を通して摩擦ライニング／摩擦ライニング表面を移送するためのベルトコンベアのような移送手段；プロセス監視センサ、とりわけ摩擦ライニング表面の温度センサ。かくして、例えば炉空間／処理空間に関連して、赤外線源の制御に関係しかつ摩擦ライニングの所望の製品表面温度が遵守されるよう監視及び制御することが可能な温度センサを設けることができる。この温度検出により、欠陥摩擦ライニングを製造プロセスから直接的に除去することもできる。本発明の方法／装置の更なる制御のために、処理空間内に入る前後における物体検出のためのセンサを使用することもできる。
【００２５】
本発明の装置及び対応する方法は、EP 1 085 231 B1及び／又はDE 100 63 256 C2に応じた装置及び方法に相当に相応するが、これらとは、とりわけ、上述の赤外線源を備えて構成されるＩＲ炉／ＩＲトンネルの使用及び該ＩＲ炉／ＩＲトンネルを支配ないし制御するプロセスパラメータによって、相違する。ここで挙示したこれらの刊行物の開示事項は、相応する限りにおいて、構成要素として本願に記載されているものとする。
【００２６】
以下に、本発明の方法の特徴及び利点を例示的に記載する。これらは、本発明の説明のためのものに過ぎず、如何なる観点においても本発明を限定することは意図していない。パラメータ及び／又は装置構成要素の当業者によって容易になし得る技術的に意味のある任意の組み合わせは、本発明の範囲に含まれる。
【００２７】
摩擦ライニングの熱処理のための本発明の方法は、従来技術と比べた著しく延長された処理時間及びＩＲ放射体のより小さい面出力のために、摩擦ライニングの表面だけに留まらず、摩擦ライニング全体を加熱する。摩擦ライニングの厚みに沿って相対的に緩やかな温度勾配が形成され、最高温度は摩擦ライニング表面に形成され、最低温度はその対向側（ＩＲ放射体の反対を向く側）に形成されるが、そこでは好ましくは常に少なくとも３００℃である。即ち、摩擦体（ライニング）全体が相対的に一定の温度に加熱され、そのため、摩擦ライニングの厚みに沿って一様な硬化プロフィールが形成される。摩擦ライニングの表面（の部分）及び内部において熱処理中に温度が大きく異なることにより引き起こされる製品の不均一性は大幅に回避される。均一な（一定の）製品品質の再現性は著しく改善される。
【００２８】
本発明に応じた熱処理により例えば以下のような更なる利点が得られる：
ＩＲ放射体は、その面出力が比較的小さいため、処理されるべき摩擦ライニングに顕著により近くに配することができる；エネルギ（熱）は摩擦ライニングに効率的に伝達され、そのため、エネルギは節約される；処理中における不所望の排気ガスは顕著に減少される。
【００２９】
最後に、本発明は以下の摩擦ライニングの熱処理方法も含む。その方法では、中程度の温度での長い処理時間による上述の熱処理に続けて、例えば引用した従来技術に記載されているような、短時間の第２処理を行う。この第２処理では、ＩＲ放射体の発熱パワーが短時間上昇され、この増強された加熱によって、摩擦ライニングの表面のみをより高い温度にする。この場合、第１工程（処理）は摩擦ライニング全体を通した効果に相当し、第２工程（処理）は摩擦ライニング表面のみのスコーチに相当する。
【００３０】
ここに、本発明の好ましい実施の形態を示す：
（形態１）上記基本構成参照。
（形態２）上記形態１の装置において、前記ＩＲ線源は１０〜８０ｋＷ／ｍ２の面出力を有することが好ましい。
（形態３）上記形態２の装置において、前記ＩＲ線源は２０〜４０ｋＷ／ｍ２の面出力を有することが好ましい。
（形態４）上記形態１〜３の何れかの装置において、前記ＩＲ放射体は、セラミック基板に取付けられた電気抵抗発熱体であることが好ましい。
（形態５）上記形態１〜３の何れかの装置において、前記ＩＲ発熱領域は、ガス加熱型セラミック多孔放射体であることが好ましい。
（形態６）本発明の方法に係る一視点において、ＩＲ線による摩擦ライニングの熱処理方法が提供される。この方法は、上記形態１〜５の何れかの装置が使用されることを特徴とする（第２基本構成）。
（形態７）上記形態６の方法において、前記装置における摩擦ライニングの処理時間は３００〜２４００秒であることが好ましい。
（形態８）上記形態６又は７の方法において、摩擦ライニングに対し、３００〜５００℃の表面温度が生成されることが好ましい。
（形態９）摩擦ライニングの熱処理のための、２２６０〜３０００ｎｍの波長領域にあるＩＲ線を生成するＩＲ放射体ないしＩＲ発熱領域の使用も有利に提供される。
（形態１０）上記形態９の使用は、上記形態１〜５の何れかの装置において使用されることが好ましい。
（形態１１）上記形態９の使用は、上記形態６〜８の何れかの方法において使用されることが好ましい。
【国際調査報告】
2016529359.tif 000002
2016529359.tif 000003
2016529359.tif 000004
2016529359.tif 000005
2016529359.tif 000006
2016529359.tif 000007